ЖИДКИЙ ФЛЮС ДЛЯ ПАЙКИ ЮВЕЛИРНЫХ ЦЕПЕЙ ИЗ СПЛАВОВ ЗОЛОТА
LIQUID FLUX FOR SOLDERING OF JEWELLERY CHAINS MADE OF GOLD ALLOYS

Изобретение относится к жидким флюсам на основе органических соединений для пайки ювелирных цепей из сплавов золота, и может быть использовано в ювелирном производстве, где производится пайка цепей с использованием жидких флюсов.
Основу органических флюсов составляет канифоль. Известные жидкие канифольные и канифольсодержащие флюсы, имеющие стандартизованную документацию (ОСТ 4 ГО.033.200) [1], при пайке ювелирных цепей из сплавов золота на конвейерных электропечах сопротивления не обладают смазывающими свойствами и не обеспечивают межоперационного разделения звеньев цепей, что приводит к взаимному спаиванию смежных звеньев.
Изобретение направлено на достижение технического результата, заключающегося в разработке состава жидкого флюса на основе органических соединений для пайки ювелирных цепей из сплавов золота, обеспечивающего качественное флюсование паяемого соединения (стыков звеньев цепей) одновременно с уменьшением граничного трения для достижения изолирующего эффекта между смежными звеньями цепочки.
Технический результат достигается тем, что в заявляемом жидком флюсе, содержащем канифоль сосновую и спирт этиловый, дополнительно содержатся органические флюсы, обладающие смазочными свойствами - вазелин медицинский и ланолин безводный при следующем соотношении компонентов, мас.%:
канифоль сосновая
10-20
вазелин медицинский
12,5-25
ланолин безводный
5-12,5
спирт этиловый
остальное.
Добавки вазелина медицинского и ланолина безводного в вышеуказанных концентрациях обладают смазочными и покровными свойствами одновременно и не только уменьшают граничное трение в процессе обработки ювелирных цепей порошком припоя и термостойкого талька при подготовке их к пайке, но и увеличивают интервал температуры флюсования паяемого соединения.
Уменьшение содержаний вазелина медицинского и ланолина безводного в жидком флюсе ниже заявленных пределов является нежелательным, так как приводит к нарушению стабильности межоперационного разделения смежных звеньев цепочки друг от друга.
При увеличении концентраций вазелина медицинского и ланолина безводного выше заявленных пределов условная вязкость жидкого флюса увеличивается, что приводит к налипанию на поверхности звеньев цепей излишнего количества порошка припоя при подготовке их к пайке и не обеспечивает сохранение пробности готового ювелирного изделия.
Пример приготовления флюса
Приготовление жидкого флюса для пайки ювелирных цепей из сплавов золота проводили в вытяжной кабине. В мерную кружку залили расчетное количество спирта этилового - 72,5 г, затем добавили 10 г мелко раздробленной канифоли и деревянной лопаткой - 2,5 г вазелина медицинского и 5 г ланолина безводного. Кружку закрыли крышкой и поместили в ультразвуковую ванну до полного растворения всех флюсовых составляющих раствора.
После полного растворения компонентов полученный раствор отфильтровали через мелкое металлическое сито и в дальнейшем использовали как флюсовую и смазочную составляющую при приготовлении клеяще-изолирующего раствора для замачивания в нем ювелирных цепей при подготовке к операции нанесения порошка припоя в стыки звеньев цепочки и термостойкого порошка талька на поверхность звеньев для последующей межоперационной защиты от спаивания смежных звеньев между собой во время пайки на конвейерных электропечах сопротивления в восстановительной атмосфере камеры нагрева.
Использование полученного флюса позволяет сократить выход брака после пайки ювелирных цепей.
Источники информации
1. Справочник по пайке. Под ред. И.Е.Петрунина. 3-е изд., М.: Машиностроение, 2003, 400 с.